"ビスノナフルオロブタンスルホニルイミドのカリウム塩またはナトリウム塩と、アクリロイル基及びメタクリロイル基から選択される少なくとも一方の基を3個または4個有し、かつ、環構造を持たないメタアクリレート化合物と、を含むハードコート用硬化性組成物。前記メタアクリレート化合物がペンタエリスリトールトリメタアクリレート又はペンタエリスリトールテトラメタアクリレートである請求項1に記載のハードコート用硬化性組成物。基層と、表面層とを有し、該表面層が、請求項1乃至2から選択される何れか一方に記載のハードコート用硬化性組成物の硬化物からなることを特徴とする電子写真用シームレスベルト。本発明者らは、特許文献1及び特許文献2に記載の発明について検討を行った。その結果、これらの技術を、厚み方向に電流を流す必要のある電子写真用シームレスベルトのハードコートに適用することは困難であることを知見した。すなわち、特許文献1に係るアルカリ金属塩はアクリル酸エステルと相溶性が低く、電子写真用のハードコートに必要な十分な導電性を担持させることができなかった。また、特許文献2に係るアルカリ金属塩もアクリル酸エステルと相溶性が低く、また、アクリルアミド誘導体によって、リチウムイオンがトラップされるため、十分な導電性を有するハードコートを得ることができなかった。そこで、本発明の目的は、電子写真用シームレスベルト用途に用いることができる、優れた耐摺擦性機械的強度と、低い電気抵抗値とを有するハードコートを形成可能なハードコート用硬化性組成物を提供することにある。また、本発明の他の目的は、耐摺擦性に優れ、かつ、低い電気抵抗値を示すハードコートを有する電子写真用シームレスベルトを提供することにある。本発明によれば、ビスノナフルオロブタンスルホニルイミドのカリウム塩またはナトリウム塩と、アクリロイル基及びメタクリロイル基から選択される少なくとも一方の基を3個または4個有し、かつ、環構造を持たないメタアクリレート化合物とを含むハードコート用硬化性組成物が提供される。また本発明によれば、基層と、表面層とを有し、該表面層が、上記ハードコート用硬化性組成物の硬化物からなる電子写真用シームレスベルトが提供される。本発明によれば、優れた耐摺擦性と、低い電気抵抗値とを有するハードコート用硬化性組成物を得ることができる。また、本発明によれば、優れた耐摺擦性と、低い電気抵抗値とを有するハードコートを備えた電子写真用シームレスベルトを得ることができる。本発明者らは、上記の目的に鑑み、鋭意検討を重ねた結果、ハードコートに対して厚さ方向に高い導電性を付与するためには、下記1および2の条件を高いレベルで両立させることが有効であることを見出した。なお、以下の説明では、ビスノナフルオロブタンスルホニルイミドのカリウム塩またはナトリウム塩、または同様な作用を及ぼすものをイオン導電剤と呼び、メタアクリレート化合物にあたるものをアクリルモノマーと呼ぶ。1イオン導電剤とアクリルモノマーの相溶性を上げること。イオン導電剤は、アクリルモノマーが重合したアクリル樹脂中でイオン解離し、電圧が印加されると電荷を運ぶキャリアとなる。そのため、イオン導電剤は、アクリルモノマー乃至はアクリル樹脂と相溶性が良く、アクリル樹脂全体に溶解し、イオン解離する必要がある。反対に、イオン解離していない状態だと、キャリアとして働かず、抵抗を下げることに寄与しない。このように、イオン導電剤とアクリル樹脂との相溶性が高く、イオン導電剤がアクリル樹脂全体に溶解し、解離した状態が必要である。2イオン導電剤のアニオンの運動性を確保すること。低い電気抵抗値を得るためには、イオン導電剤が解離したイオンの移動性を確保しなければならない。カチオンの移動だけでは高い導電性を得ることは難しく、電子写真用シームレスベルト用途の場合は、低い抵抗値を求められるため、アルカリ金属イオンの移動性に加え、アニオンの移動性も高めることが必要である。イオンはアクリル樹脂中で、アクリル樹脂の架橋鎖分子網目の隙間を縫って移動するため、アクリル樹脂の分子網目の状態がイオンの移動性を左右する。つまり、イオンの移動性を高めるにはイオンが動ける大きさの分子網目が必要である。網目が大きいほどイオンが動きやすい。一方、アクリル樹脂には、耐摺擦性を担うための機械的強度が求められる。硬化物の機械的強度は主に、架橋密度すなわち、モノマー当たりのアクリロイル基及びメタクリロイル基から選択される少なくとも一方の気の数によるものと、モノマー自体の構造によるものがある。モノマー当たりのアクリロイル基及びメタクリロイル基から選択される少なくとも一方の基の数が多いほど、ハードコートの架橋密度が向上し、機械的強度は高くなる。また、モノマーの分子中に剛直な構造が含まれている場合も、ハードコートの機械的強度は高くなる。一方、ハードコートの導電性は、ハードコートに含まれるイオンが、マトリックス樹脂の分子鎖の間を移動することにより発現する。そのため、ハードコート中におけるイオンの移動性は、架橋密度が高い場合には低下し、架橋密度が低い場合には高くなる。また、モノマー中に嵩高い環構造が存在すると、ハードコート中でのイオンの動きが妨げられるものと考えられる。このように、ハードコートの優れた機械的強度と、ハードコート中の良好なイオンの移動性とは、基本的に相反する特性であるといえる。さらに、相溶性の高い導電剤は、疎水性基が長く分子サイズが大きいため、電気抵抗を下げようとすると、アクリル樹脂の架橋密度を低くする必要があり、機械的な強度を低下させざるを得ない。しかしながら、本発明者らは鋭意検討した結果、ハードコートの高い機械的強度と、優れた導電性とを高いレベルで満たすことのできるハードコート用組成物を見出した。すなわち、本発明に係るハードコート用組成物は、ビスノナフルオロブタンスルホニルイミドのカリウム塩またはナトリウム塩と、アクリロイル基及びメタクリロイル基から選択される少なくとも1方の基を3個または4個有し、かつ、環構造を持たないメタアクリレート化合物とを含む。<ビスノナフルオロブタンスルホニルイミドのカリウム塩またはナトリウム塩>ビスパーフルオロアルキルスルホニルイミド構造は、パーフルオロ基疎水性基を2つ持ちアクリル樹脂との相溶性に優れる。特に、ビスノナフルオロブタンスルホニルイミド構造が、パーフルオロ基疎水性基が長く、アクリル樹脂との相溶性においても優れる。また、パーフルオロ基疎水性基が長すぎると、相溶性は問題ないが、分子サイズが大きく、アクリル樹脂の架橋度を下げなければ抵抗を低くすることがでず、その場合機械的強度の大幅な低下は避けられない。さらに、ビスノナフルオロブタンスルホニルイミド塩の水溶性を低くすることで樹脂との相溶性を良くすることができる。イオン導電剤の水溶性はカチオンによって左右され、アルカリ金属の原子半径を大きくすると水溶性が小さくなる。すなわち、リチウムLiより、ナトリウムNa、さらにはカリウムKが好ましい。ルビジウムRb、セシウムCsも好ましいが、工業的にはコストの観点で使用しにくい。<アクリロイル基及びメタクリロイル基から選択される少なくとも一方の基を3個または4個有し、かつ、環構造を持たないメタアクリレート化合物>アクリロイル基及びメタクリロイル基から選択される少なくとも一方の基を3個または4個有し、かつ、環構造を持たないメタアクリレート化合物を、前記ビスノナフルオロブタンスルホニルイミド塩と共に用いることによって、高い機械的強度と、良好な導電性とを備えたハードコートを形成することができる。特に、メタアクリレート化合物としては、ペンタエリスリトールトリメタアクリレートまたはペンタエリスリトールテトラメタアクリレートが好適に用いられる。これらのアクリレート化合物を用いることによって、ビスノナフルオロブタンスルホニルイミドイオンの移動性を確保することができる。これらアクリレート化合物が硬化したアクリル樹脂の分子鎖の隙間が、ビスノナフルオロブタンスルホニルイミドイオンの大きさより、一回り大きいと考えられる。そして、前記メタアクリレート化合物、ビスノナフルオロブタンスルホニルイミドのカリウム塩またはナトリウム塩成分を共に用いることによって初めて、機械的強度を確保し、かつ、イオンの移動性を確保することができる。アクリロイル基及びメタクリロイル基から選択される少なくとも一方の基の数が2以下の場合、得られるハードコートの機械的強度が十分でない。一方、アクリロイル基及びメタクリロイル基から選択される少なくとも一方の基の数が5以上の場合、ハードコートの機械的強度は高いものとなる。しかし、ビスノナフルオロブタンスルホニルイミドイオンのハードコート中の移動が高い架橋密度により阻害され、ハードコートに十分な導電性を付与することが困難となる。また、メタアクリレート化合物が環構造を有する場合、ハードコート内の嵩高い環構造の存在によって、ビスノナフルオロブタンスルホニルイミドイオンのハードコート内の移動が阻害され、ハードコートに良好な導電性を付与することが困難となる。以下、本発明のハードコート用硬化性組成物及びその硬化物を表面層として備えた電子写真用シームレスベルトの実施形態について詳細に説明する。<<ハードコート用硬化性組成物の構成成分>>ハードコート用硬化性組成物は、ビスノナフルオロブタンスルホニルイミドのカリウム塩またはナトリウム塩と、アクリロイル基及び/又はメタクリロイル基を3個または4個有し、かつ、環構造を持たないメタアクリレート化合物を含有することを特徴とするものである。以下、本発明の硬化性組成物の各構成成分について具体的に説明する。<ビスノナフルオロブタンスルホニルイミドのカリウム塩またはナトリウム塩>上記塩としてはカリウムビスノナフルオロブタンスルホニルイミド、ナトリウムビスノナフルオロブタンスルホニルイミドが用いられる。ビスノナフルオロブタンスルホニルイミド塩の配合量は、メタアクリレート化合物の100質量部に対して、0.01質量部以上40質量部以下が好ましく、0.1質量部以上20質量部以下が、さらに好ましい。0.01質量部以上であると、十分な導電性が得られ、40質量部以下であると、硬化性が低下しない。<アクリロイル基及び/又はメタクリロイル基を3個または4個有し、かつ、環構造を持たないメタアクリレート化合物>好適なメタアクリレート化合物としては、ペンタエリスリトールトリメタアクリレート、ペンタエリスリトールテトラメタアクリレート、トリメチロールプロパントリメタアクリレート、EO変性トリメチロールプロパントリメタアクリレート、PO変性トリメチロールプロパントリメタアクリレートなどが挙げられ、特にペンタエリスリトールトリメタアクリレート及びペンタエリスリトールテトラメタアクリレートが硬化性、機械的強度等の点から好ましい。本発明の組成物には必要に応じて下記成分を配合することができる。<ラジカル重合開始剤>ラジカル重合開始剤としては、例えば、熱的に活性ラジカル種を発生させる化合物等熱重合開始剤、及び放射線光照射により活性ラジカル種を発生させる化合物等放射線光重合開始剤を挙げることができる。放射線光重合開始剤としては、光照射により分解してラジカルを発生して重合を開始せしめるものであれば特に制限はなく、例えば、アセトフェノン、アセトフェノンベンジルケタール、1-ヒドロキシシクロヘキシルフェニルケトン、2,2-ジメトキシ-1,2-ジフェニルエタン-1-オン、キサントン、フルオレノン、ベンズアルデヒド、フルオレン、アントラキノン、トリフェニルアミン、カルバゾール、3-メチルアセトフェノン、4-クロロベンゾフェノン、4,4’-ジメトキシベンゾフェノン、4,4’-ジアミノベンゾフェノン、ベンゾインプロピルエーテル、ベンゾインエチルエーテル、ベンジルジメチルケタール、1-4-イソプロピルフェニル-2-ヒドロキシ-2-メチルプロパン-1-オン、2-ヒドロキシ-2-メチル-1-フェニルプロパン-1-オン、チオキサントン、ジエチルチオキサントン、2-イソプロピルチオキサントン、2-クロロチオキサントン、2-メチル-1-[4-メチルチオフェニル]-2-モルホリノ-プロパン-1-オン、2-ベンジルー2-ジメチルアミノ-1-4-モルフォリノフェニル-ブタノン-1,4-2-ヒドロキシエトキシフェニル-2-ヒドロキシ-2-プロピルケトン、2,4,6-トリメチルベンゾイルジフェニルフォスフィンオキサイド、ビス-2,6-ジメトキシベンゾイル-2,4,4-トリメチルペンチルフォスフィンオキシド、オリゴ2-ヒドロキシ-2-メチル-1-4-1-メチルビニルフェニルプロパノン等を挙げることができる。ラジカル重合開始剤の配合量は、メタアクリレート化合物を100質量部に対して、0.01~10質量部配合することが好ましく、0.1~5質量部が、さらに好ましい。0.01質量部であると、硬化物としたときの硬度が不十分となることがあり、10質量部を超えると、硬化物としたときに内部下層まで硬化しないことがある。<有機溶剤>組成物は、塗工性、塗膜の厚さを調節するために、有機溶剤で希釈して用いることができる。有機溶剤としては、特に限定されないが、具体例としては、メタノール、エタノール、イソプロパノール、ブタノール、オクタノール等のアルコール類;アセトン、メチルエチルケトンMEK、メチルイソブチルケトン、シクロヘキサノン等のケトン類;酢酸エチル、酢酸ブチル、乳酸エチル、γ-ブチロラクトン、プロピレングリコールモノメチルエーテルアセテート、プロピレングリコールモノエチルエーテルアセテート等のエステル類;エチレングリコールモノメチルエーテル、ジエチレングリコールモノブチルエーテル等のエーテル類;ベンゼン、トルエン、キシレン等の芳香族炭化水素類;ジメチルフォルムアミド、ジメチルアセトアミド、N-メチルピロリドン等のアミド類を挙げることができる。中でも、メチルイソブチルケトン、メチルエチルケトン、シクロヘキサノン、プロピレングリコールモノメチルエーテルアセテート、プロピレングリコールモノエチルエーテルアセテート、トルエン、キシレン等が好ましい。組成物中の有機溶剤の配合量は、通常、全組成物中の30~90質量であり、60~80質量が好ましい。60~80質量の範囲内であれば、塗工性が良好である。<その他>必要に応じて、本発明の効果を阻害しない範囲でその他の成分を添加することができる。例えば、重合禁止剤、重合開始助剤、レベリング剤、濡れ性改良剤、界面活性剤、可塑剤、紫外線吸収剤、酸化防止剤、帯電防止剤、無機充フィラー、顔料等を配合できる。<<組成物の製造方法>>本発明の組成物は、次のようにして製造する。ビスノナフルオロブタンスルホニルイミド塩、メタアクリレート化合物、重合開始剤、有機溶剤、その他成分を攪拌機付きの容器に入れ、常温で30分撹拌し、本発明の組成物とする。<<コーティング方法>>コーティング方法は、通常のコーティング方法、例えばディップコート、スプレーコート、フローコート、シャワーコート、ロールコート、スピンコートなどを挙げることができる。<<硬化方法>>硬化性組成物は、熱、放射線光、電子線などによって硬化させることができる。重合開始種を発生させうるエネルギーを付与することができる活性放射線であれば、特に制限はなく、広くα線、γ線、X線、紫外線UV、可視光線、電子線などを包含するものである。なかでも、硬化感度及び装置の入手容易性の観点から紫外線及び電子線が好ましく、特に紫外線が好ましい。<<電子写真用シームレスベルト>>図1に、本発明の硬化性樹脂組成物の硬化物を表面層として有する電子写真用シームレスベルトの断面概略図を示す。a1は電子写真用シームレスベルトの基層、a2は該基層上に形成した、本発明に係る硬化性組成物の硬化物からなる表面層である。基層の厚みは10μm以上500μm以下、特には、30μm以上150μm以下が一般的である。表面層の厚みは0.05μm以上20μm以下、特には、0.1~5μm程度が好適に使用される。なお、さらに別の層があっても構わない。<基層>基層に用いられる樹脂組成物としては、特に限定されないが、各種樹脂が用いられる。ポリイミドPI、ポリアミドイミドPAI、ポリプロピレンPP、ポリエチレンPE、ポリアミドPA、ポリ乳酸PLLA、ポリエチレンテレフタレートPET、ポリエチレンナフタレートPEN、ポリフェニレンサルファイドPPS、ポリエーテルエーテルケトンPEEK、ポリカーボネートPC、フッ素樹脂ポリフッ化ビニリデンPVdF等等の樹脂、およびそのブレンド樹脂も使用に好適である。樹脂組成物を構成する他の成分としては、イオン導電剤例えば、高分子イオン系導電剤、界面活性剤、導電性高分子、酸化防止剤例えば、ヒンダードフェノール系、リン、硫黄系、紫外線吸収剤、有機顔料、無機顔料、pH調整剤、架橋剤、相溶化剤、離型剤例えば、シリコーン系、フッ素系、架橋剤、カップリング剤、滑剤、絶縁性フィラー例えば酸化亜鉛、硫酸バリウム、硫酸カルシウム、チタン酸バリウム、チタン酸カリウム、チタン酸ストロンチウム、酸化チタン、酸化マグネシウム、水酸化マグネシウム、水酸化アルミニウム、タルク、マイカ、クレー、カオリン、ハイドロタルサイト、シリカ、アルミナ、フェライト、炭酸カルシウム、炭酸バリウム、炭酸ニッケル、ガラス粉、石英粉末、ガラス繊維、アルミナ繊維、チタン酸カリウム繊維、熱硬化性樹脂の微粒子、導電性フィラー例えば、カーボンブラック、カーボンファイバー、導電性酸化チタン、導電性酸化錫、導電性マイカ、イオン性液体を例示することができる。これらを単独で、あるいは2種類以上組合せて用いることも可能である。<基層の製造方法>基層の製造方法は特に限定されず、各種樹脂に適した成形方法を用いて良い。例えば、押し出し成形、インフレーション成形、ブロー成形、遠心成形などが挙げられる。<電子写真装置>本発明に係る電子写真装置について説明する。図3はフルカラー電子写真装置の断面図である。図3中、中間転写ベルト5として本発明に係る電子写真用シームレスベルトを使用している。電子写真感光体1は第1の画像担持体として繰り返し使用される回転ドラム型の電子写真感光体以下、感光ドラムと記すであり、矢印方向に所定の周速度プロセススピードをもって回転駆動される。感光ドラム1は回転過程で、一次帯電器2により所定の極性電位に一様に帯電処理される。次いで露光手段による画像露光光3を受けることにより目的のカラー画像の第1色成分像例えば、イエロー色成分像に対応した静電潜像が形成される。なお、前記露光手段としては、カラー原稿画像の色分解結像露光光学系、画像情報の時系列電気デジタル画素信号に対応して変調されたレーザービームを出力するレーザースキャナによる走査露光系等が挙げられる。次いで、その静電潜像が第1の現像器イエロー色現像器41により第1色であるイエロートナーYにより現像される。この時第2~第4の現像器マゼンタ色現像器42、シアン色現像器43、ブラック色現像器44の各現像器は作動がオフになっていて感光ドラム1には作用せず、上記第1色のイエロートナー画像は上記第2~第4の現像器により影響を受けない。中間転写ベルト5は矢印方向に感光ドラム1と同じ周速度をもって回転駆動されている。感光ドラム1上のイエロートナー画像は、感光ドラム1と中間転写ベルト5とのニップ部を通過時に、一次転写対向ローラ6から中間転写ベルト5に印加される1次転写バイアスにより形成される電界により、中間転写ベルト5の外周面に転写される1次転写。中間転写ベルト5に第1色のイエロートナー画像の転写を終えた感光ドラム1の表面は、クリーニング装置13により清掃される。以下、同様に第2色のマゼンタトナー画像、第3色のシアントナー画像、第4色のブラックトナー画像が電子写真用中間転写ベルト5上に順次重ね合わせて転写され、目的のカラー画像に対応した合成カラートナー画像が形成される。二次転写ローラ7は、駆動ローラ8に対応し平行に軸受させて中間転写ベルト5の下面部に離間可能な状態に配設されている。感光ドラム1から中間転写ベルト5への第1~第3色のトナー画像の1次転写工程の際に、二次転写ローラ7は中間転写ベルト5から離間することも可能である。中間転写ベルト5上に転写された合成カラートナー画像の第2の画像担持体である転写材Pへの転写は、次のように行われる。まず、二次転写ローラ7が中間転写ベルト5に当接されると共に、給紙ローラ11から転写材ガイド10を通って、中間転写ベルト5と二次転写ローラ7との当接ニップに所定のタイミングで転写材Pが給送される。そして、2次転写バイアスが電源31から二次転写ローラ7に印加される。この2次転写バイアスにより電子写真用中間転写ベルト5から第2の画像担持体である転写材Pへ合成カラートナー画像が転写2次転写される。トナー画像の転写を受けた転写材Pは定着器15へ導入され加熱定着される。転写材Pへの画像転写終了後、中間転写ベルト5にはクリーニング装置の中間転写ベルトクリーニングローラ9が当接され、感光ドラム1とは逆極性のバイアス電圧が電源33によって印加される。これにより、転写材Pに転写されずに中間転写ベルト5上に残留しているトナー転写残トナーに感光ドラム1と逆極性の電荷が付与される。転写残トナーは、感光ドラム1とのニップ部およびその近傍において感光ドラム1に静電的に転写されることにより、中間転写ベルト5がクリーニングされる。まず、二軸押出し機商品名:TEX30α、日本製鋼所株社製を用いて、下記の配合にて熱熔融混練して熱可塑性樹脂組成物を調製した。熱熔融混練温度は260°C以上、280°C以下の範囲内となるように調整し、熱熔融混練時間はおよそ3分以上5分以下とした。得られた熱可塑性樹脂組成物をペレット化し、温度140°Cで6時間乾燥させた。次いで、射出成形装置商品名:SE180D、住友重機械工業株製に、乾燥させたペレット状の熱可塑性樹脂組成物を投入した。そして、シリンダ設定温度を295°Cとして、温度が30°Cに温調された金型内に射出成形してプリフォームを作成した。得られたプリフォームは、外径が20mm、内径が18mm、長さが150mmの試験管形状を有している。樹脂配合次に、上記のプリフォームを図2に示した二軸延伸装置を用いて二軸延伸する。二軸延伸前に、プリフォーム104の外壁および内壁を加熱するための非接触型のヒータ不図示を備えた加熱装置107内にプリフォーム104を配置し、加熱ヒータで、プリフォームの外表面温度が120°Cとなるように加熱した。次いで、加熱したプリフォーム104を、金型温度を30°Cに保ったブロー金型108内に配置し、延伸棒109を用いて軸方向に延伸した。同時に、温度23°Cに温調されたエアーをブローエアー注入部分110からプリフォーム内に導入してプリフォーム104を径方向に延伸した。こうして、ボトル状成形物112を得た。次いで、得られたボトル状成形物112の胴部を切断してシームレスな導電性ベルトの基層を得た。この導電性ベルトの厚さは70μmであった。基層の表面抵抗率は1E111x1011Ω/□であった。<表面層の製造方法>本実施例においては、表面層は、ディップコート法を用いて形成した。まず、上記ブロー成形で得た基層を円筒状の型の外周にはめ込み、端部をシールしたうえで、硬化性組成物で満たした容器に型ごと浸漬し、硬化性組成物の液面と基層の相対速度が一定になるように引き上げることで、基層表面に硬化性組成物の塗膜を形成した。求められる膜厚に応じて、引き上げ速度硬化性組成物の液面と基層の相対速度と硬化性組成物の溶剤比等を調整する。本実施例では、引き上げ速度を30mm/秒とし、溶剤比は後に述べる値とした。塗膜の形成後、60°Cのオーブン内で10分間乾燥させた。乾燥温度、乾燥時間は溶剤種、溶剤比、膜厚等から適宜調整する。その後、塗膜にUV照射機商品名:UE06/81-3、アイグラフィック株製を用い、積算光量が1200mJ/cm2になるまで紫外線を照射し、塗膜を硬化させた。得られた表層の厚さは断面を電子顕微鏡で観察した結果、3μmであった。<<評価方法>><電気抵抗>抵抗測定器商品名:ハイレスタUPMCP-HT450型、株三菱化学アナリテック製を用いて、電子写真用シームレスベルトの表面抵抗率を測定した。使用プローブ、測定電圧、測定時間はそれぞれURSタイプ、100V、10秒とした。<耐摺擦性>電子写真用シームレスベルトを図3で示されるような装置構造を有するレーザビームプリンタ商品名:LBP-5200、キヤノン株製の中間転写ユニットに中間転写ベルトとして装着した。温度15°C、湿度10RH環境下で、A4サイズ用紙商品名:CanonExtraMultifunctionalPaper80g/m2、キヤノン株製を用いて100,000枚画像を出力した後に電子写真用シームレスベルトの表層の表面を観察し、表層の割れ、剥がれ、欠け、摩耗による消失が確認されず良好なものを○、それらが確認されるものを×とした。以下に実施例および比較例を示し、本発明を詳細に説明するが、本発明の範囲はこれらに限定されるものではない。[実施例1、2]表2-1に記載の成分を用い、上記方法で実施例1、2の硬化性組成物からなる表層を形成した電子写真用シームレスベルトを得た。また、この電子写真用シームレスベルトの評価結果を表2-1に示す。表面抵抗率、耐摺擦性ともに良好で電子写真用シームレスベルトとして使用するのに適するものであった。[比較例1]表2-1に記載の成分を用い、上記方法で比較例1の硬化性組成物からなる表層を形成した電子写真用シームレスベルトを得た。また、この電子写真用シームレスベルトの評価結果を表2-1に示す。イオン導電剤の疎水性基が短く炭素数1個の分子鎖が2つ、アクリル樹脂との相溶性が不十分と考えられ、電気抵抗の下がりが電子写真用途には十分でなかった。[比較例2]表2-1に記載の成分を用い、上記方法で比較例2の硬化性組成物からなる表層を形成した電子写真用シームレスベルトを得た。また、この電子写真用シームレスベルトの評価結果を表2-1に示す。イオン導電剤の疎水性基が短く炭素数2個の分子鎖が2つ、アクリル樹脂との相溶性が不十分と考えられ、電気抵抗の下がりが電子写真用途には十分でなかった。[比較例3]表2-1に記載の成分を用い、上記方法で比較例3の硬化性組成物からなる表層を形成した電子写真用シームレスベルトを得た。また、この電子写真用シームレスベルトの評価結果を表2-1に示す。イオン導電剤のアニオンのサイズが大きく炭素数8個の分子鎖が2つ、移動性を確保できないと考えられ、電気抵抗の下がりが電子写真用途には十分でなかった。[比較例4]表2-2に記載の成分を用い、上記方法で比較例4の硬化性組成物からなる表層を形成した電子写真用シームレスベルトを得た。また、この電子写真用シームレスベルトの評価結果を表2-2に示す。イオン導電剤のカチオンがリチウムのため水溶性が大きく、アクリル樹脂との相溶性が不十分と考えられ、電気抵抗の下がりが電子写真用途には十分でなかった。[比較例5]表2-2に記載の成分を用い、上記方法で比較例5の硬化性組成物からなる表層を形成した電子写真用シームレスベルトを得た。また、この電子写真用シームレスベルトの評価結果を表2-2に示す。イオン導電剤の疎水性基が少なく炭素数4個の分子鎖が1つ、アクリル樹脂との相溶性が不十分と考えられ、電気抵抗の下がりが電子写真用途には十分でなかった。[比較例6]表2-2に記載の成分を用い、上記方法で比較例6の硬化性組成物からなる表層を形成した電子写真用シームレスベルトを得た。また、この電子写真用シームレスベルトの評価結果を表2-2に示す。アクリル樹脂の架橋密度が高くアクリルモノマーのアクリル基の数:5及び6個、アニオンの移動性を確保できないと考えられ、電気抵抗の下がりが電子写真用途には十分でなかった。[比較例7]表2-2に記載の成分を用い、上記方法で比較例7の硬化性組成物からなる表層を形成した電子写真用シームレスベルトを得た。また、この電子写真用シームレスベルトの評価結果を表2-2に示す。アクリル樹脂の架橋密度が低くアクリルモノマーのアクリル基の数:2個、耐摺擦性が不十分であった。[比較例8]表2-2に記載の成分を用い、上記方法で比較例8の硬化性組成物からなる表層を形成した電子写真用シームレスベルトを得た。また、この電子写真用シームレスベルトの評価結果を表2-2に示す。アクリルモノマー中に嵩高い環構造が存在し、アニオンの移動性を確保できないと考えられ、電気抵抗の下がりが電子写真用途には十分でなかった。表中の材料組成の単位は重量部である。アクリルモノマーは、次のものを用いた。イオン導電剤は、次のものを用いた。なお、表2-1および表2-2において、重合開始剤としては、2-メチル-1[4-メチルチオフェニル]-2-モリフォリノプロパン-1-オン商品名:イルガキュア907、BASF製を用いた。"